НАНОЧАСТИЦЫ, СОДЕРЖАЩИЕ УГЛЕРОД И ФЕРРОМАГНИТНЫЙ МЕТАЛЛ ИЛИ СПЛАВ

1. Наночастицы, содержащие 3-100 частиц по меньшей мере одного ферромагнитного металла и графитовый углерод, где указанные частицы металла по меньшей мере частично инкапсулированы в указанном графитовом углероде.
2. Наночастицы по п.1, в которых ферромагнитный металл содержит железо.
3. Наночастицы по п.1, в которых ферромагнитные частицы дополнительно включает металл, выбранный из группы, содержащей никель, кобальт, благородные металлы и их комбинации.
4. Наночастицы по п.2, в которых ферромагнитные частицы дополнительно включает металл, выбранный из группы, содержащей никель, кобальт, благородные металлы и их комбинации.
5. Наночастицы по любому из предыдущих пунктов, в которых ферромагнитные частицы по меньшей мере частично покрыты графитовым углеродом и по меньшей мере частично - слоем золота.
6. Наночастицы по любому из пп.1-4, в которых ферромагнитные частицы полностью инкапсулированы в графитовом углероде.
7. Наночастицы по любому из пп.1-4, где указанные наночастицы дополнительно содержат замещенные полиядерные ароматические соединения, которые адсорбированы на поверхности указанного графитового углерода.
8. Наночастицы по п.5, где указанные наночастицы дополнительно содержат замещенные полиядерные ароматические соединения, которые адсорбированы на поверхности указанного графитового углерода.
9. Наночастицы по п.6, где указанные наночастицы дополнительно содержат замещенные полиядерные ароматические соединения, которые адсорбированы на поверхности указанного графитового углерода.
10. Способ получения наночастиц, включающих металл-углеродные частицы, где указанные металл-углеродные частицы включают частицы ферромагнитного сплава металла, по меньшей мере частично инкапсулированные в графитовом углероде, причем этот способ включает пропитку углеродсодержащих частиц водным раствором по меньшей мере одного предшественника ферромагнитного металла, сушку пропитанных частиц с последующим нагреванием пропитанных частиц в инертной и по существу свободной от кислорода атмосфере при температуре 450-600°С, которое приводит к восстановлению соединения металла до соответствующего сплава металла.
11. Способ получения наночастиц, включающих металл-углеродные частицы, в котором указанные металл-углеродные частицы включают частицы ферромагнитного металла, по меньшей мере частично инкапсулированные в графитовом углероде, причем этот способ включает пропитку углеродсодержащих частиц водным раствором предшественника металла, сушку пропитанных частиц с последующим нагреванием пропитанных частиц в инертной и по существу свободной от кислорода атмосфере при температуре более 700°С, которое приводит к восстановлению соединения металла до соответствующего металла.
12. Способ по п.10, в котором ферромагнитным металлом является железо.
13. Способ по п.11, в котором ферромагнитным металлом является железо.
14. Способ по п.10, в котором предшественником металла является одна или несколько солей одной или нескольких органических кислот, выбранных из группы, состоящей из лимонной кислоты, уксусной кислоты, муравьиной кислоты, гидроксикислот и цитрата аммония.
15. Способ по п.11, в котором предшественником металла является одна или несколько солей одной или нескольких органических кислот, выбранных из группы, состоящей из лимонной кислоты, уксусной кислоты, муравьиной кислоты, гидроксикислот и цитрата аммония.
16. Способ по п.12, в котором предшественником металла является одна или несколько солей одной или нескольких органических кислот, выбранных из группы, состоящей из лимонной кислоты, уксусной кислоты, муравьиной кислоты, гидроксикислот и цитрата аммония.
17. Способ по п.13, в котором предшественником металла является одна или несколько солей одной или нескольких органических кислот, выбранных из группы, состоящей из лимонной кислоты, уксусной кислоты, муравьиной кислоты, гидроксикислот и цитрата аммония.
18. Способ по пп.10-17, в котором указанные углеродсодержащие частицы выбирают из группы, состоящей из микрокристаллической целлюлозы, коллоидного углерода и их смесей.
19. Способ по п.10, в котором сплав металла дополнительно включает иной металл, выбранный из группы, состоящей из никеля, кобальта, благородных металлов и их смесей.
20. Способ по пп.10-17 или 19, в котором наночастицы включают аморфный углерод, причем указанные наночастицы обрабатывают окислителем, удаляя указанный аморфный углерод и получая группы карбоновой кислоты на графитовых поверхностях.
21. Способ по п.18, в котором наночастицы включают аморфный углерод, причем указанные наночастицы обрабатывают окислителем, удаляя указанный аморфный углерод и получая группы карбоновой кислоты на графитовых поверхностях.
22. Способ по пп.10-17, 19 или 21, в котором наночастицы обрабатывают в потоке, содержащем водород и углеродсодержащие молекулы, где указанные наночастицы полностью инкапсулируются графитовым углеродом.
23. Способ по п.18, в котором наночастицы обрабатывают в потоке, содержащем водород и углеродсодержащие молекулы, где указанные наночастицы полностью инкапсулируются графитовым углеродом.
24. Способ по п.20, в котором наночастицы обрабатывают в потоке, содержащем водород и углеродсодержащие молекулы, где указанные наночастицы полностью инкапсулируются графитовьм углеродом.
25. Способ по пп.10-17, 19 или 21, в котором наночастицы погружают в водный раствор, содержащий соединение золота, где указанные наночастицы частично покрываются слоем золота.
26. Способ по п.18, в котором наночастицы погружают в водный раствор, содержащий соединение золота, где указанные наночастицы частично покрываются слоем золота.
27. Способ по п.20, в котором наночастицы погружают в водный раствор, содержащий соединение золота, где указанные наночастицы частично покрываются слоем золота.